REVENDICATIONS 1. Verre silicaté contenant du plomb, caractérisé par le fait qu'il présente la composition suivante (en % en poids) : Si02 15 - 35 PbO 35 - 55 Bi203 > 20-29 BaO 0 - 10 CS20 0 - 10 BaO + Cs2O 2 - 13 CaO 0 - 10 SrO 0 - 10 CaO + SrO + BaO 0 - 10 et qu'il contient jusqu'à 1 % en poids d'agents d'affinage usuels. 2. Verre silicaté contenant du plomb selon la revendication 1, caractérisé par le fait qu'il présente la composition suivante (en % en poids) : Si02 20 - 30 PbO 38 - 52 Bi203 21-26 BaO 0-9 CS20 0,1 - 9 BaO + CS20 3 - 12 CaO 0 - 9 SrO 0 - 9 CaO + SrO + BaO 0 - 9 et qu'il contient jusqu'à 1 % en poids d'agents d'affinage usuels. 3. Verre silicate contenant du plomb selon la revendication 1 ou 2, caractérisé par le fait qu'il présente la composition suivante (en % en poids) : Si02 21 - 30 PbO 39-51 Bi203 22 - 25 BaO 0-9 CS20 0,2 - 6 BaO + Cs2O 3-11 CaO 0 - 8 SrO 0 - 8 CaO +SrO+BaO 0 - 9 et qu'il contient jusqu'à 1 % en poids d'agents d'affinage usuels. 4. Verre silicaté contenant du plomb selon l'une des revendications 1 à 3, caractérisé par le fait qu'il présente la composition suivante (en % en poids) : Si02 22 - 29 PbO 40 - 50 Bi2O3 23 - 25 BaO 0 - 8 Cs2O 0,2 - 5 BaO + Cs2O 4 - 10 CaO 0 - 7 SrO 0 - 7 CaO + SrO + BaO 0 - 9 et qu'il contient jusqu'à 1 % en poids d'agents d'affinage usuels. 5. Verre silicaté contenant du plomb selon l'une des revendications 1 à 4, caractérisé par le fait qu'il présente la composition suivante (en % en poids) : Si02 22 - 29 PbO 40 - 50 Bi2O3 23 - 24 BaO 0 - 8 Cs2O 0,2 - 5 BaO + Cs2O 5 - 10 CaO 0 - 6 SrO 0 - 6 CaO + SrO + BaO 0 - 8 et qu'il contient jusqu'à 1 % en poids d'agents d'affinage usuels. 6. Verre silicaté contenant du plomb selon l'une des revendications 1 à 5, caractérisé par le fait qu'il contient moins de 2 % en poids de K20. 7. Verre silicaté contenant du plomb selon la revendication 6, caractérisé par le fait qu'il contient moins de 0,05 % en poids de K20. 8. Verre silicaté contenant du plomb selon la revendication 1, caractérisé par le fait qu'il présente une résistivité superficielle, après réduction dans une atmosphère d'hydrogène, comprise entre 0,1 et 60 M#/carré. 9. Verre silicaté contenant du plomb selon la revendication 2, caractérisé par le fait qu'il présente une résistivité superficielle, après réduction dans une atmosphère d'hydrogène, comprise entre 0,2 et 40 MQ/carré. 10. Verre silicaté contenant du plomb selon la revendication 3, caractérisé par le fait qu'il présente une résistivité superficielle, après réduction dans une atmosphère d'hydrogène, comprise entre 0,3 et 25 M#/carré. 11. Verre silicaté contenant du plomb selon la revendication 4, caractérisé par le fait qu'il présente une résistivité superficielle, après réduction dans une atmosphère d'hydrogène, comprise entre 0,4 et 20 M#/carré. 12. Verre silicaté contenant du plomb selon la revendication 5, caractérisé par le fait qu'il présente une résistivité superficielle après réduction dans une atmosphère d'hydrogène comprise entre 0,5 et 6 M#/carré. 13. Verre silicaté contenant du plomb selon l'une des revendications 1 à 12, caractérisé par le fait qu'il présente une température de transition vitreuse supérieure à 430 C et une température de ramollissement supérieure de plus de 100 C à la température de transition vitreuse. 14. Utilisation d'un verre silicaté contenant du plomb selon au moins une des revendications 1 à 13 pour la fabrication de multiplicateurs d'électrons secondaires. 15. Procédé d'ajustement d'une résistivité superficielle réduite d'un verre silicaté contenant du plomb selon une des revendications 1 à 13, caractérisé par le fait que l'on expose le verre silicaté contenant du plomb à une atmosphère d'hydrogène réductrice, et que l'on ajuste dans des conditions de réduction définies une résistivité superficielle déterminée qui dépend de la composition du verre silicaté contenant du plomb.